(57)【要約】【課題】  ＨＤＤとしたときに、磁気ディスクに記録されているTrack情報を含むサーボ情報を安定に読み出すことを実現できる磁気記録媒体用ガラス基板を提供する。【解決手段】本発明のガラス基板１は、内孔のプロファイルにおける凹凸形状の偏りを示すパラメータが、所定の範囲内にある。【選択図】      図６
2011198428.tif 000002
【特許請求の範囲】
【請求項１】
内孔を有し、
前記内孔のプロファイルにおける凹凸形状の偏りを示すパラメータが、所定の範囲内にあることを特徴とする磁気ディスク用ガラス基板。
【請求項２】
前記パラメータは、
前記内孔のプロファイルと、前記内孔のプロファイルにおける最小値の外接円との、径方向の差分を有することを特徴とする請求項１記載の磁気ディスク用ガラス基板。
【請求項３】
前記差分は、
前記内径プロファイルの最小二乗円の中心から前記内孔のプロファイルにおける最小値の外接円に対して引かれた垂線における、前記内孔のプロファイルと前記外接円との間の差であることを特徴とする請求項２に記載の磁気ディスク用ガラス基板。
【請求項４】
前記所定の範囲は、前記パラメータとディスクバランスまたはＴＭＲ（Track Mis Resistration）特性の相関により規定される範囲を有することを特徴とする請求項１〜３のいずれか一項に記載の磁気ディスク用ガラス基板。
【請求項５】
前記所定の範囲は、前記差分の分布状態を規定するスキューネスおよび／またはクルトシスとディスクバランスまたはＴＭＲ（Track Mis Resistration）特性の相関により規定される範囲を有することを特徴とする請求項２〜４のいずれか一項に記載の磁気ディスク用ガラス基板。
【請求項６】
前記ディスクバランスまたはＴＭＲ（Track Mis Resistration）特性はAxial Displacement３ｓであることを特徴とする請求項５に記載の磁気ディスク用ガラス基板。
【請求項７】
前記所定の範囲は、スキューネスおよび／またはクルトシスとAxial Displacement３ｓの相関図において、Axial Displacement３ｓが一定値になっている平坦部における、スキューネスおよび／またはクルトシスの上下限以内の範囲であることを特徴とする請求項６に記載の磁気ディスク用ガラス基板。
【請求項８】
請求項１〜７のいずれか一項に記載の磁気ディスク用ガラス基板と、
前記ガラス基板の主表面に設けられた下地層、磁性層、保護層、潤滑層と、
を有することを特徴とする磁気記録媒体。
【請求項９】
内孔を有する磁気ディスク用ガラス基板の前記内孔のプロファイルにおける凹凸形状の偏りを示すパラメータが、所定の範囲内にあるか否かを判定することを特徴とする磁気ディスク用ガラス基板の評価方法。
【請求項１０】
前記パラメータは、
前記内孔のプロファイルと、前記内孔のプロファイルにおける最小値の外接円との、径方向の差分を有することを特徴とする請求項９記載の磁気ディスク用ガラス基板の評価方法。
【請求項１１】
前記差分は、
前記内径プロファイルの最小二乗円の中心から前記内孔のプロファイルにおける最小値の外接円に対して引かれた垂線における、前記内孔のプロファイルと前記外接円との間の差であることを特徴とする請求項１０に記載の磁気ディスク用ガラス基板の評価方法。
【請求項１２】
前記所定の範囲は、前記パラメータとディスクバランスまたはＴＭＲ（Track Mis Resistration）特性の相関により規定される範囲を有することを特徴とする請求項１０または１１のいずれか一項に記載の磁気ディスク用ガラス基板の評価方法。
【請求項１３】
前記所定の範囲は、前記差分の分布状態を規定するスキューネスおよび／またはクルトシスとディスクバランスまたはＴＭＲ（Track Mis Resistration）特性の相関により規定される範囲を有することを特徴とする請求項１０から１２のいずれか一項に記載の磁気ディスク用ガラス基板の評価方法。
【請求項１４】
前記ディスクバランスまたはＴＭＲ（Track Mis Resistration）特性はAxial Displacement３ｓであることを特徴とする請求項１３に記載の磁気ディスク用ガラス基板の評価方法。
【請求項１５】
前記所定の範囲は、スキューネスおよび／またはクルトシスとAxial Displacement３ｓの相関図において、Axial Displacement３ｓが一定値になっている平坦部における、スキューネスおよび／またはクルトシスの上下限以内の範囲であることを特徴とする請求項１４に記載の磁気ディスク用ガラス基板の評価方法。
【請求項１６】
請求項９〜１５のいずれか一項に記載の磁気ディスク用ガラス基板の評価方法を工程に有することを特徴とする磁気ディスク用ガラス基板の製造方法。
【発明の詳細な説明】
【技術分野】
【０００１】
本発明は磁気ディスク用ガラス基板およびその評価方法に関するものである。
【背景技術】
【０００２】
近年、情報化技術の高度化に伴い、情報記録技術、特に磁気記録技術は著しく進歩している。
【０００３】
このような磁気記録技術のひとつであるＨＤＤ（ハードディスクドライブ）は、ディスク状の基板の表面に磁性体薄膜からなる磁気記録層を有した磁気ディスクと、磁気ディスクを高速で回転させるスピンドルモータと、スイングアームの先端に取り付けられ、磁気ディスクの磁気記録層に磁気データを読み書きする磁気ヘッドと、磁気ヘッドを磁気ディスク上の半径方向に移動する位置決め装置とを主な構成要素としている（特許文献１）。
【０００４】
磁気ディスクの両主表面に形成された磁気記録層に対してそれぞれ磁気ヘッドが対向配置されるので、１つの磁気ディスクにつき２つの磁気ヘッドを備えているのが、一般的な構成である。ここで、磁気記録媒体用基板としては、かつてはアルミニウム基板が広く用いられてきた。
【０００５】
しかしながら、磁気ディスクの小型化、薄板化、および高密度記録化に伴い、近年は、アルミニウム基板に比べ基板表面の平坦性及び基板強度に優れたガラス基板の需要が高まっている。
【０００６】
ガラス基板は、従来、例えば、特許文献２の段落〔０００４〕に示すように、ガラスを円盤状に形成して面取りを行い、端面および主表面を研磨し、その後に耐衝撃性や耐振動性を向上させるための化学強化処理を施すことにより製造されていた（特許文献２）。
【０００７】
このようにして製造されたガラス基板は、両面に磁性層等の記録層を設けることにより、磁気記録媒体として利用されてきた。
【０００８】
ここで、磁気ディスク用ガラス基板の場合、スピンドルモータに連結するために、内孔が設けられているが、回転の際のブレやそれに伴うＴＭＲ（Track Mis Resistration）を防止するため、内孔の形状は、真円に近いものが好ましい。
【０００９】
真円の近さを表す指標としては、一般に真円度が知られている。
【００１０】
真円度は、円形形体の幾何学的に正しい円からの狂いの大きさを示す指標であり、従来の定義は、例えばＪＩＳ規格によれば、「円形形体を２つの同心の幾何学的円で挟んだとき、同心円の間隔が最小となる場合の、２円の半径の差」と定義されている（非特許文献１）。
【００１１】
即ち、磁気ディスク用基板の内孔の場合、内孔の形状プロファイルを測定し、プロファイルの最大値における内接円と最小値における外接円の差分が真円度である。
【００１２】
なお、磁気ディスク用ガラス基板は通常、大量生産されるものであり、真円度にバラつきが生じるため、バラつきが所定の数値範囲（寸法公差）に収まるように製造される。
【先行技術文献】
【特許文献】
【００１３】
【特許文献１】特開２００１−２４３７３５号公報
【特許文献２】特開２０００−０７６６５２号公報
【非特許文献】
【００１４】
【非特許文献１】ＪＩＳ  Ｂ  ０６２１−１９８４
【発明の概要】
【発明が解決しようとする課題】
【００１５】
ここで、近年のＨＤＤにおける高記録密度化および高速回転化の加速により、従来よりもさらにＴＭＲの影響、すなわちディスクのFlatteringにより磁気ディスク上を浮上する磁気ヘッドが、その半径／トラック位置情報を記録しているTrack情報を含むサーボ情報を見失う現象が著しくなる傾向がある。
【００１６】
これは、記録密度向上による狭トラック幅化、そして高速回転によるディスクの機械的振動による読み取りエラーが主たる原因である。
【００１７】
そのため、磁気ディスク用ガラス基板には、磁気ディスクの狭トラック幅化、ＨＤＤの高速回転により、磁気ヘッドがTrack情報を含むサーボ情報を見失わないように、安定して回転できるよう、真円度も、従来に比べてより精度の高いものが求められており、その要求は一般的に８０ＧＢ以上／５，４００ｒｐｍ以上の性能を有するＨＤＤにおいて顕著になってくる
ところが、従来の真円度の定義で寸法公差を管理して、磁気ディスク用ガラス基板を製造した場合であっても、このガラス基板を磁気ディスクとしＨＤＤを製造したときに、サーボ情報を見失う現象を完全に防止することができない場合があった。
【００１８】
即ち、同一の真円度を有する磁気記録媒体用ガラス基板であっても、前記したようなＴＭＲの影響を排除できるものと、できないものとが混在しており、これまでただ単に外孔／内孔プロファイルの最大値における内接円と最小値における外接円の差分というパラメータだけでは、その良し悪しを明確に区分けができない場合が存在しており、ＴＭＲと平面形状との因果関係を明確にできなかった。
【００１９】
本発明は、このような問題点の改善の為になされたものであり、その目的は、ＨＤＤとしたときに、磁気ディスクに記録されているTrack情報を含むサーボ情報を安定に読み出すことを実現できる磁気記録媒体用ガラス基板を提供することにある。
【課題を解決するための手段】
【００２０】
本発明者は上記課題を解決するために鋭意検討した結果、従来の真円度の定義は内孔のプロファイルの最大値と最小値の差分を表す指標に過ぎず、プロファイルのバラつきや位置依存性が考慮されていないという点に着目した。
【００２１】
即ち、従来の真円度の定義では、内孔形状のうねり（凹凸）が特定の場所に偏っている場合でも、均等に存在する場合でも、最大値と最小値が同じであれば、真円度は同じものとして評価されることに着目した。
【００２２】
そこで、本発明者はさらに検討を重ねた結果、内孔の形状を評価する指標として、内孔の形状のばらつきやうねりの位置をも考慮した指標を用いることにより、ＴＭＲと内孔の形状との因果関係を把握できることを見出し、本発明をするに至った。
【００２３】
具体的には、上記課題を解決するため、本発明は以下の構成を有する。
【００２４】
（構成１）内孔を有し、前記内孔のプロファイルにおける凹凸形状の偏りを示すパラメータが、所定の範囲内にあることを特徴とする磁気ディスク用ガラス基板。
【００２５】
（構成２）前記パラメータは、前記内孔のプロファイルと、前記内孔のプロファイルにおける最小値の外接円との、径方向の差分を有することを特徴とする構成１記載の磁気ディスク用ガラス基板。
【００２６】
（構成３）前記差分は、前記内径プロファイルの最小二乗円の中心から前記内孔のプロファイルにおける最小値の外接円に対して引かれた垂線における、前記内孔のプロファイルと前記外接円との間の差であることを特徴とする構成２に記載の磁気ディスク用ガラス基板。
【００２７】
（構成４）前記所定の範囲は、前記パラメータとディスクバランスまたはＴＭＲ（Track Mis Resistration）特性の相関により規定される範囲を有することを特徴とする構成１〜３のいずれかに記載の磁気ディスク用ガラス基板。
【００２８】
（構成５）前記所定の範囲は、前記差分の分布状態を規定するスキューネスおよび／またはクルトシスとディスクバランスまたはＴＭＲ（Track Mis Resistration）特性の相関により規定される範囲を有することを特徴とする構成２〜４のいずれかに記載の磁気ディスク用ガラス基板。
【００２９】
（構成６）前記ディスクバランスまたはＴＭＲ（Track Mis Resistration）特性はAxial Displacement３ｓであることを特徴とする構成５記載の磁気ディスク用ガラス基板。
【００３０】
（構成７）前記所定の範囲は、スキューネスおよび／またはクルトシスとAxial Displacement３ｓの相関図において、Axial Displacement３ｓが一定値になっている平坦部における、スキューネスおよび／またはクルトシスの上下限以内の範囲であることを特徴とする構成６に記載の磁気ディスク用ガラス基板。
【００３１】
（構成８）構成１〜７のいずれかに記載の磁気ディスク用ガラス基板と、前記ガラス基板の主表面に設けられた下地層、磁性層、保護層、潤滑層と、を有することを特徴とする磁気記録媒体。
【００３２】
（構成９）内孔を有する磁気ディスク用ガラス基板の前記内孔のプロファイルにおける凹凸形状の偏りを示すパラメータが、所定の範囲内にあるか否かを判定することを特徴とする磁気ディスク用ガラス基板の評価方法。
【００３３】
（構成１０）前記パラメータは、前記内孔のプロファイルと、前記内孔のプロファイルにおける最小値の外接円との、径方向の差分を有することを特徴とする構成９記載の磁気ディスク用ガラス基板の評価方法。
【００３４】
（構成１１）前記差分は、前記内径プロファイルの最小二乗円の中心から前記内孔のプロファイルにおける最小値の外接円に対して引かれた垂線における、前記内孔のプロファイルと前記外接円との間の差であることを特徴とする構成１０に記載の磁気ディスク用ガラス基板の評価方法。
【００３５】
（構成１２）前記所定の範囲は、前記パラメータとディスクバランスまたはＴＭＲ（Track Mis Resistration）特性の相関により規定される範囲を有することを特徴とする構成１０または１１のいずれかに記載の磁気ディスク用ガラス基板の評価方法。
【００３６】
（構成１３）前記所定の範囲は、前記差分の分布状態を規定するスキューネスおよび／またはクルトシスとディスクバランスまたはＴＭＲ（Track Mis Resistration）特性の相関により規定される範囲を有することを特徴とする構成１０から１２のいずれかに記載の磁気ディスク用ガラス基板の評価方法。
【００３７】
（構成１４）前記ディスクバランスまたはＴＭＲ（Track Mis Resistration）特性はAxial Displacement３ｓであることを特徴とする構成１３に記載の磁気ディスク用ガラス基板の評価方法。
【００３８】
（構成１５）前記所定の範囲は、スキューネスおよび／またはクルトシスとAxial Displacement３ｓの相関図において、Axial Displacement３ｓが一定値になっている平坦部における、スキューネスおよび／またはクルトシスの上下限以内の範囲であることを特徴とする構成１４に記載の磁気ディスク用ガラス基板の評価方法。
【００３９】
（構成１６）構成９〜１５のいずれか一項に記載の磁気ディスク用ガラス基板の評価方法を工程に有することを特徴とする磁気ディスク用ガラス基板の製造方法。
【発明の効果】
【００４０】
本発明によれば、ＨＤＤとしたときに、磁気ディスクに記録されているTrack情報を含むサーボ情報を安定に読み出すことを実現できる磁気記録媒体用ガラス基板を提供することができる。
【図面の簡単な説明】
【００４１】
【図１】図１（ａ）はガラス基板１の平面図、図１（ｂ）は図１（ａ）のＡ−Ａ断面図、図１（ｃ）は磁気記録媒体１００を示す断面図である。
【図２】ガラス基板１の製造方法の詳細を示すフローチャートである。
【図３】図２のステップ１０９の詳細を示すフローチャートである。
【図４】図２のステップ１０９を説明するための図である。
【図５】図２のステップ１０９を説明するための図である。
【図６】ＴＭＲ特性（Axial Displacement３ｓ）の測定システム５１を示す概念図である。
【図７】スキューネス（Ｓｋ）とAxial Displacement３ｓの相関図である。
【図８】クルトシス（Ｋｕ）とAxial Displacement３ｓの相関図である。
【図９】ＲｒｍｓとAxial Displacement３ｓの相関図である。
【発明を実施するための形態】
【００４２】
以下、図面に基づき、本発明の実施形態を詳細に説明する。
【００４３】
まず、図１を参照して、本実施形態に係るガラス基板１の構造について簡単に説明する。
【００４４】
図１（ａ）に示すように、ガラス基板１は、円板形状を有する本体３を有し、本体３の中心には内孔５が形成されている。
【００４５】
なお、内孔５の形状は、内孔のプロファイルにおける凹凸形状の偏りを示すパラメータが、所定の範囲内に収まるような形状となっているが、詳細は後述する。
【００４６】
図１（ｂ）に示すように、本体３は、実質的に平滑な主表面７ａ、７ｂを有している。
【００４７】
主表面７ａ、７ｂは、情報を記録再生するための層が形成される面であり、例えば図１（ｃ）に示すように、主表面７ａ、７ｂの一方または両方に、下地層１８ａ、磁性層１８ｂ、保護層１８ｃ、潤滑層１８ｄを設けることにより、ガラス基板１は、磁気記録媒体１００となる(少なくとも磁性層１８ｂは記録層として必要）。
【００４８】
また、図１（ｂ）に示すように、本体３は主表面７ａ、７ｂに対して直交している内周端面１１および外周端面９を有している。
【００４９】
内周端面１１および外周端面９は面取されており、それぞれ内周面取面１３および外周面取面１５が設けられている。
【００５０】
さらに、本体３は表面に化学強化層１７が形成されている。
【００５１】
化学強化層１７の詳細については後述するが、例えば、ガラス基板１の原料となるガラスのイオンの一部を、よりイオン半径の大きいイオンに置換し、圧縮応力層とした層である。
【００５２】
次に、図１〜図２を参照して、ガラス基板１の製造方法について説明する。
【００５３】
なお、以下の説明では、製造工程中におけるガラスを「ガラス基材１ａ」と称し、完成品を「ガラス基板１」と称することにする。
【００５４】
まず、図２に示すように、原料となるガラスを円板状に成形してガラス基材１ａを製造する（ステップ１０１）。
【００５５】
原料となるガラスとしては例えばフロート法、ダウンドロー法、リドロー法又はプレス法で製造されたソーダライムガラス、アルミノシリケートガラス、ボロシリケートガラス、結晶化ガラス等が挙げられる。
【００５６】
なお、以下の実施形態ではプレス法で製造されたガラスを例に説明する。
【００５７】
次に、ガラス基材１ａの平坦度及び板厚調整のため、研削装置２１を用いて主表面７ａ、７ｂを研削（第１ラッピング）する（ステップ１０２）。
【００５８】
研削は、例えば両面ラッピング装置とアルミナ等の砥粒を用いて行う。
【００５９】
次に、図２に示すように、ガラス基材１ａの中心に内孔５（図１参照）を形成する（ステップ１０３）。
【００６０】
内孔５の形成は、例えばコアドリルを用いて行う。
【００６１】
なお、シートガラスを用いた場合は、ステップ１０１、１０３は行わず、代わりに、カッターを用いてシート形状から内孔も含めて円板形状にガラスを切り出す工程（スクライブ工程）を行う。
【００６２】
次に、図２に示すように、内周端面１１および外周端面９の面取を行う（ステップ１０４）。面取は、例えばダイヤモンド砥粒が付着した砥石を用いて行う。
【００６３】
なお、面取後に主表面７ａ、７ｂを研削（第２ラッピング）する工程を追加してもよい。これにより、内孔５の形成や面取によって生じた主表面の凹凸を研削でき、研磨の際の負担を軽減できる。
【００６４】
次に、図２に示すように、ガラス基材１ａの内周端面１１および外周端面９の研磨、即ち端面研磨を行う（ステップ１０５）。
【００６５】
端面研磨は例えば回転ブラシを用いて行う。
【００６６】
次に、図２に示すように、ガラス基材１ａに化学強化を行い、化学強化層１７を形成する（ステップ１０６）。
【００６７】
具体的には、化学強化液にガラスを浸漬し、化学強化液に含まれているイオンのうち、ガラスに含まれているイオンよりもイオン半径が大きいイオンを、ガラスに含まれている当該イオンとイオン交換して化学強化層１７を形成する。
【００６８】
次に、化学強化が終わると、ガラス基材１ａを洗浄して表面の化学強化液を除去した後、図２に示すように、ガラス基材１ａの主表面７ａ、７ｂの表面粗さを調整する（実質的に平滑にする）ため、主表面７ａ、７ｂを研磨する（ステップ１０７）。
【００６９】
研磨は、例えば両面研磨装置と硬質樹脂ポリッシャとを用い、遊星歯車機構を用いて行うことができる。研磨液は、例えば、酸化セリウムや酸化ランタン等の砥粒を水に分散させてスラリーとしたものが用いられる。
【００７０】
研磨が終了すると、ガラス基材１ａを洗浄し、製造中に表面に付着した研磨剤や不純物を除去する（ステップ１０８）。
【００７１】
具体的にはスクラブ洗浄、超音波洗浄等の物理的な洗浄や、フッ化物、有機酸、過酸化水素、界面活性剤等を用いた薬液洗浄が挙げられる。
【００７２】
ここで、ステップ１０１〜１０８のうち、特にステップ１０４（面取り工程）およびステップ１０５（端面研磨工程）においては、本願において着目しているディスク形状バランス／ＴＭＲ特性を左右する周方向の端部プロファイルのバラツキを発生させ易い工程であるため、例えばステップ１０４では内外周加工タイヤモンド砥粒砥石の（１）装置へ取り付け時の中心位置／上下方向のアライメント、（２）ワークへの押し付け力の均一化（部分的な片あたりの低減）、また、ステップ１０５においては研磨ブラシの（１）ワークへの押し付け力の均一化、（２）あるいはワークを重ねて加工するスタッキング方式においては、スタック位置に依存せずブラシのワーク押し付け力が一定になるような条件で加工を行う。
【００７３】
最後に、製品検査（真円度の検査）を行う（ステップ１０９）。
【００７４】
ここで、ステップ１０９の詳細について、図３〜図６を参照して説明する。
【００７５】
前述のように、ガラス基板１は、内孔５のプロファイルにおける凹凸形状の偏りを示すパラメータが、所定の範囲内に収まるような形状となっているが、それを評価するために、内孔５のプロファイルを測定してパラメータを求め、パラメータが所定の範囲内にあるか否かを判定する。
【００７６】
具体的には、以下の手順で検査を行う。
【００７７】
まず、図３に示すように、公知の真円度／同軸度測定装置等を用いて、ガラス基板１の内孔５（の内周端面１１）の形状を測定し、内孔５の形状プロファイルを作成する（ステップ２０１）。
【００７８】
作成したプロファイルの例を図４（ａ）に示す、なお、図４（ａ）においては、参考のため、内孔５の設計寸法および中心位置を、点線で示す円と線で表している。
【００７９】
図４（ａ）に示すように、プロファイル２１は表面の凹凸形状が所定の倍率に拡大されており、凹んでいる部分（凹部２３）と突出している部分（凸部２５）が存在している。
【００８０】
次に、図３に示すように、作成したプロファイルの最小二乗円とその中心を求める（ステップ２０２）。
【００８１】
ステップ２０２の例を図４（ｂ）に示す。
【００８２】
なお、図４（ｂ）は最小二乗円２７およびその中心２９が表されているが、参考のため、プロファイルの最小点（最も凹んでいる部分）の外接円３１およびプロファイルの最大点（最も突出している部分）の内接円３３も図示している。
【００８３】
次に、図３に示すように、最小二乗円２７の中心２９から外接円３１に直線（垂線）を引き、直線上における外接円３１とプロファイル２１との距離を差分Ｒとして求める（ステップ２０３）。
【００８４】
ステップ２０３の例を図４（ｃ）に示す。
【００８５】
図４（ｃ）に示すように、直線は、直線Ｌ１、Ｌ２・・・Ｌｎと示されているように、任意のサンプリング数ｎに相当する本数が引かれ、差分もＲ１、Ｒ２・・・Ｒｎと示されるようにサンプリング数ｎだけ取得される。
【００８６】
なお、サンプリング数や、直線同士の間隔（角度）は任意に設定可能である。
【００８７】
次に、差分Ｒのヒストグラムを作成する（ステップ２０４）。
【００８８】
具体的には、例えば図５のように差分Ｒの値と、当該値を持つサンプリングポイントの数のヒストグラムを作成する。
【００８９】
次に、図３に示すように、ヒストグラムの分布状態を元に、Ｓｋ（Skewness、スキューネス）、Ｋｕ（Kurutosis、クルトシス）を計算する。具体的には以下の式（１）、（２）を用いて計算を行う（ステップ２０５）。
【００９０】
【数１】
2011198428.tif 000003
【００９１】
次に、図３に示すように、スキューネス／クルトシスとディスクバランス／ＴＭＲ特性の相関から、ガラス基板１のディスクバランス／ＴＭＲ特性が所定の範囲内にあるか否かを判定し、範囲内にある場合は良品として扱い、範囲外の場合は不良品として扱う（ステップ２０６）。
【００９２】
具体的には、図７、８に示すようなスキューネス／クルトシスとAxial Displacement３ｓとの関係から、スキューネス／クルトシスが一定の範囲内、具体的にはスキューネス／クルトシスの値が、図７、８でAxial Displacement３ｓが一定値になっている平坦部における上下限以内であるか否かを判定し、一定の範囲内にある場合は良品として扱い、範囲外の場合は不良品として扱う。
【００９３】
なお、Axial Displacement３ｓとは、基板振動測定データ（振動波形）を回転数ごとにかつ周波数ごとに積分して平均値＋３ｓのトラック位置決め誤差量を求めたものであり、３ｓおよびｓ２は例えば以下の式（３）（４）で求められる。
【００９４】
【数２】
2011198428.tif 000004
【００９５】
このように、スキューネス／クルトシスを用いることにより、形状プロファイルにおける凹部または凸部の位置依存性を加味した／ＴＭＲ特性を評価することができる。
【００９６】
ここで、図７、８に示すようなスキューネス／クルトシスとAxial Displacement３ｓとの関係を求める方法について簡単に説明する。
【００９７】
まず、検査対象となるガラス基板１を所定の枚数分製造し、スキューネス／クルトシスを求める。
【００９８】
次に、ガラス基板１の表面に磁性層１８ｂ、保護層１８ｃ、潤滑層１８ｄを設けることにより、磁気記録媒体１００を製造し、図６に示す測定システム５１を用いて所定の回転数、所定の測定位置におけるAxial Displacement３ｓを求める。
【００９９】
測定システム５１について簡単に説明すると、測定システム５１はヘッド５３を備えたレーザードップラー速度計（ＬＤＶ）５５と、レーザードップラー速度計５５が測定したデータを高速フーリエ変換（ＦＦＴ）する変換部５７を有している。
【０１００】
次に、スキューネス／クルトシスと、ディスクバランス／ＴＭＲ特性を示すAxial Displacement３ｓとの関係をプロットして図７、８に示すような相関図を作成する。
【０１０１】
以上がステップ１０９の詳細である。
【０１０２】
このように、本実施形態によれば、ガラス基板１は、内孔５のプロファイルにおける凹凸形状の偏りを示すパラメータ（スキューネス／クルトシス）が、（ディスクバランス／ＴＭＲ特性の要求を満たす）所定の範囲内にある。
【０１０３】
そのため、ガラス基板１は、ＨＤＤとしたときに、磁気ディスクに記録されているTrack情報を含むサーボ情報を安定に読み出すことができる。
【実施例】
【０１０４】
以下、実施例に基づき、本発明をさらに詳細に説明する。
【０１０５】
（実施例）
以下の手順により65/0.635mmt の磁気ディスク用ガラス基板を製造して内孔の形状を測定し、内孔の形状とディスクバランス／ＴＭＲ特性の相関を求めた。
【０１０６】
まず、以下の工程に従ってガラス基板１を１００枚製造した。
【０１０７】
（１）形状加工工程及び第１ラッピング工程
本実施例に係る磁気ディスク用ガラス基板の製造方法においては、まず、板状ガラスの表面をラッピング（研削）加工してガラス母材とし、このガラス母材を切断してガラスディスクを切り出す。板状ガラスとしては、様々な板状ガラスを用いることができる。この板状ガラスは、例えば、溶融ガラスを材料として、プレス法やフロート法、ダウンドロー法、リドロー法、フュージョン法など、公知の製造方法を用いて製造することができる。これらのうち、プレス法を用いれば、板状ガラスを廉価に製造することができる。
【０１０８】
本実施例においては、溶融させたアルミノシリケートガラスを上型、下型、胴型を用いたダイレクトプレスによりディスク形状に成型し、アモルファスの板状ガラスを得た。なお、アルミノシリケートガラスとしては、ＳｉＯ２：５８重量％〜７５重量％、Ａｌ２Ｏ３：５重量％〜２３重量％、Ｌｉ２Ｏ：３重量％〜１０重量％、Ｎａ２Ｏ：４重量％〜１３重量％を主成分として含有するガラスを使用した。
【０１０９】
次いで、この板状ガラスの両主表面をラッピング加工し、ディスク状のガラス母材とした。このラッピング加工は、遊星歯車機構を利用した両面ラッピング装置により、アルミナ系遊離砥粒を用いて行った。具体的には、板状ガラスの両面に上下からラップ定盤を押圧させ、遊離砥粒を含む研削液を板状ガラスの主表面上に供給し、これらを相対的に移動させてラッピング加工を行った。このラッピング加工により、平坦な主表面を有するガラス母材を得た。
【０１１０】
（２）切り出し工程（コアリング、チャンファリング）
次に、円筒状のダイヤモンドドリルを用いて、このガラス基板の中心部に内孔を形成し、円環状のガラス基板とした（コアリング）。そして内周端面および外周端面をダイヤモンド砥石によって研削し、所定の面取り加工を施した（チャンファリング）。
【０１１１】
（３）第２ラッピング工程
次に、得られたガラス基板の両主表面について、第１ラッピング工程と同様に、第２ラッピング加工を行った。この第２ラッピング工程を行うことにより、前工程である切り出し工程や端面研磨工程において主表面に形成された微細な凹凸形状を予め除去しておくことができ、後続の主表面に対する研磨工程を短時間で完了させることができるようになる。
【０１１２】
（４）端面研磨工程
次に、ガラス基板の外周端面および内周端面について、ブラシ研磨方法により、鏡面研磨を行った。このとき、研磨砥粒としては、酸化セリウム砥粒を含むスラリー（遊離砥粒）を用いた。そして、端面研磨工程を終えたガラス基板を水洗浄した。この端面研磨工程により、ガラス基板の端面は、ナトリウムやカリウムの析出の発生を防止できる鏡面状態に加工された。
【０１１３】
（５）主表面研磨工程（第１研磨工程）
主表面研磨工程として、まず第１研磨工程を施した。この第１研磨工程は、前述のラッピング工程において主表面に残留したキズや歪みの除去を主たる目的とするものである。この第１研磨工程においては、遊星歯車機構を有する両面研磨装置により、硬質樹脂ポリッシャを用いて、主表面の研磨を行った。研磨剤としては、酸化セリウム砥粒を用いた。
【０１１４】
（６）化学強化工程
次に、前述のラッピング工程および研磨工程を終えたガラス基板に、化学強化を施した。化学強化は、硝酸カリウム（６０％）と硝酸ナトリウム（４０％）を混合した化学強化溶液を用意し、この化学強化溶液を４００℃に加熱しておくとともに、洗浄済みのガラス基板を３００℃に予熱し、化学強化溶液中に約３時間浸漬することによって行った。この浸漬の際には、ガラス基板の表面全体が化学強化されるようにするため、複数のガラス基板が端面で保持されるように、ホルダに収納した状態で行った。
【０１１５】
このように、化学強化溶液に浸漬処理することによって、ガラス基板の表層のリチウムイオンおよびナトリウムイオンが、化学強化溶液中のナトリウムイオンおよびカリウムイオンにそれぞれ置換され、ガラス基板が強化される。ガラス基板の表層に形成された圧縮応力層の厚さは、約１００μｍであった。
【０１１６】
化学強化処理を終えたガラス基板を、２０℃の水槽に浸漬して急冷し、約１０分間維持した。そして、急冷を終えたガラス基板を、約４０℃に加熱した１０重量％硫酸に浸漬して洗浄を行った。さらに、硫酸洗浄を終えたガラス基板を純水、ＩＰＡ（イソプロピルアルコール）の各洗浄槽に順次浸漬して洗浄した。
【０１１７】
（７）主表面研磨工程（最終研磨工程）
次に、最終研磨工程として、第２研磨工程を施した。この第２研磨工程は、主表面を鏡面状に仕上げることを目的とする。この第２研磨工程においては、遊星歯車機構を有する両面研磨装置により、軟質発泡樹脂ポリッシャを用いて、主表面の鏡面研磨を行った。研磨剤としては、第１研磨工程で用いた酸化セリウム砥粒よりも微細な酸化セリウム砥粒（平均粒子径０．８μｍ）を用いた。この第２研磨工程を終えたガラス基板を、中性洗剤、純水、ＩＰＡの各洗浄槽に順次浸漬して、洗浄した。なお、各洗浄槽には、超音波を印加した。
【０１１８】
上記のように、第１ラッピング工程、切り出し工程、第２ラッピング工程、端面研磨工程、第１研磨工程、化学強化工程および第２研磨工程を施すことにより、平坦、かつ、平滑な、高剛性の磁気ディスク用基板を得た。
【０１１９】
次に、１００枚のガラス基板１の内孔の形状プロファイルをミツトヨ社製真円度測定装置ＲＡ−３２４を用いて測定し、Digital Metrology Solutions社製の真円度解析ソフトOmniRoundを用い、プロファイルをガウスフィルタでフィルタリング処理したのち、外接円３１とプロファイル２１との差分Ｒを求めた。
【０１２０】
なお、サンプリングポイントの数は０．１度毎に３６００点とした。
【０１２１】
次に、差分のヒストグラムを作成し、スキューネス／クルトシスを求めた。
【０１２２】
次に、ガラス基板１の表面に磁性層１８ｂ、保護層１８ｃ、潤滑層１８ｄを設けることにより、磁気記録媒体１００を製造し、図６に示す測定システムを用いて回転数：５４００ｒｐｍ／測定位置ｒ：３０ｍｍの条件においてAxial Displacement３ｓを求めた。
【０１２３】
次に、スキューネス／クルトシスと、ディスクバランス／ＴＭＲ特性を示すAxial Displacement３ｓとの関係をプロットした。
【０１２４】
また、比較例として以下の式（５）に示すＲｒｍｓ（Roundness Root Mean Square、差分Ｒの二乗平均平方根）とAxial Displacement３ｓとの相関をプロットした。
【０１２５】
【数３】
2011198428.tif 000005
【０１２６】
作成したヒストグラムを図５に、ガラス基板１のスキューネス／クルトシスとＴＭＲ特性（Axial Displacement３ｓ）の相関図をそれぞれ図７、図８に、さらに比較例としてＲｒｍｓとＴＭＲ特性の相関図を図９に示す。
【０１２７】
図７〜図８から明らかなように、スキューネス／クルトシスとAxial Displacement３ｓの間に高い相関が見られた。
【０１２８】
具体的には図７ではＳｋが０．５５〜−０．５５の範囲でAxial Displacement３ｓが０．００５μｍで一定となっていた。
【０１２９】
また、図８ではＫｕが１．６〜−１．６の範囲でAxial Displacement３ｓが０．００５μｍで一定となっていた。
【０１３０】
一方、図９から明らかなように、ＲｒｍｓとAxial Displacement３ｓの間には高い相関は見られず、Ｒｒｍｓからはディスクバランス／ＴＭＲ特性は一意的に評価できなかった。
【０１３１】
以上の結果より、本発明のパラメータ（スキューネス／クルトシス）を元にガラス基板１の内孔５の形状をディスクバランス／ＴＭＲ特性（Axial Displacement３ｓ）の要求を満たす形状にすることが可能であることが分かった。
【産業上の利用可能性】
【０１３２】
上述した実施形態では、本発明を磁気記録媒体用のガラス基板１に適用した場合について説明したが、本発明は何らこれに限定されることなく、内孔の形状を規定する必要がある全てのディスク状の記録媒体に適用できる。
【符号の説明】
【０１３３】
１……………ガラス基板
３……………本体
５……………内孔
７ａ…………主表面
１７…………化学強化層
１８ｂ………磁性層
２１…………プロファイル
２３…………凹部
２５…………凸部
２９…………中心
３１…………外接円
３３…………内接円
【図１】
2011198428.tif 000006
【図２】
2011198428.tif 000007
【図３】
2011198428.tif 000008
【図４】
2011198428.tif 000009
【図５】
2011198428.tif 000010
【図６】
2011198428.tif 000011
【図７】
2011198428.tif 000012
【図８】
2011198428.tif 000013
【図９】
2011198428.tif 000014